(57)【要約】【課題】パティキュレートを燃焼させる火種が比較的低い温度で形成され、その火種による燃焼を契機として、パティキュレートの燃焼温度が漸次高温側に移行して自然着火温度まで上昇するようにし、フィルタを確実に再生できるようする。【解決手段】触媒担持型パティキュレートフィルタにおいて、高温域でのパティキュレートの燃焼促進に働くＰｔ／アルミナと、低温域でのパティキュレートの燃焼促進に働く第２酸化物と、中間温度域でのパティキュレートの燃焼促進に働く第１酸化物とを混合してなる触媒を採用する。【選択図】図５
2008121438.tif 000002
【特許請求の範囲】
【請求項１】
排気ガス中のパティキュレートを捕集するフィルタ本体の排気ガス通路壁面に触媒が担持されている触媒担持型パティキュレートフィルタにおいて、
上記触媒は、アルミナにＰｔを担持させてなるＰｔ／アルミナと、各々加熱されることによって活性酸素を放出する第１及び第２の各酸化物とを含有し、
上記Ｐｔ／アルミナ、第１酸化物及び第２酸化物各々をカーボン粉末と混合しＴＧ−ＤＴＡを行なったときのＤＴＡプロファイルにおいて、上記第１酸化物は上記Ｐｔ／アルミナよりも低温側において該Ｐｔ／アルミナを超える発熱ピークが現れ、上記第２酸化物は上記第１酸化物よりも低温側において該第１酸化物を超える発熱ピークが現れることを特徴とする触媒担持型パティキュレートフィルタ。
【請求項２】
請求項１において、
上記第１酸化物は酸素吸蔵放出能を有する複酸化物であり、上記第２酸化物は酸素イオン伝導能を有する複酸化物であることを特徴とする触媒担持型パティキュレートフィルタ。
【請求項３】
請求項２において、
上記第１酸化物はＣｅ−Ｚｒ系複酸化物であることを特徴とする触媒担持型パティキュレートフィルタ。
【請求項４】
請求項２又は請求項３において、
上記第２酸化物はＣｅ以外の希土類元素とＺｒとを含む複酸化物であることを特徴とする触媒担持型パティキュレートフィルタ。
【発明の詳細な説明】
【技術分野】
【０００１】
本発明は、触媒担持型パティキュレートフィルタに関する。
【背景技術】
【０００２】
軽油を主成分とする燃料を用いるディーゼルエンジンや、ガソリンを主成分とする燃料を用いて希薄燃焼させるガソリンエンジンでは、その排気ガス中にパティキュレート（パティキュレートマターＰＭ；炭素粒子を含む浮遊粒子状物質）が含まれていることが知られている。そこで、このパティキュレートの大気中への排出を抑制するために、排気ガス中のパティキュレートを捕集するフィルタをエンジンの排気ガス通路に配置することがなされている。このフィルタのパティキュレート堆積量が多くなったときにはパティキュレートを燃焼させてフィルタから除去することにより、フィルタの再生を図る必要がある。
【０００３】
上記フィルタ再生手法としては、例えばフィルタよりも上流側の排気ガス通路に酸化触媒を配置し、エンジン燃焼室への燃料噴射量を増大させて未燃燃料を酸化触媒に供給し、該触媒での未燃燃料の酸化反応熱を利用してフィルタに流入する排気ガス温度を高め、該フィルタのパティキュレートを着火燃焼させることが知られている。
【０００４】
ところで、フィルタに捕集されているパティキュレートは通常は６００℃を超える温度にならないと着火燃焼しない。これでは、酸化触媒によって排気ガス温度を高めるために多量の燃料が必要になる。そこで、フィルタ本体にパティキュレートの燃焼を促進する触媒を担持させることが行なわれている。例えば特許文献１には、アルミナに触媒金属としてＰｔを担持させたＰｔ／アルミナをフィルタ本体の排気ガス通路壁面に担持させて触媒層を形成することが記載されている。この場合のアルミナはＰｔを高分散担持するためのサポート材として用いられ、Ｐｔがパティキュレートの燃焼温度を下げる働きをする。
【０００５】
また、特許文献２には、酸素イオン伝導性を有するＺｒ−Ｙ複酸化物にＰｔを担持させてなる触媒によって触媒層を形成することが記載されている。この場合、Ｚｒ−Ｙ複酸化物にパティキュレートが付着して局部的に酸素濃度が低い部位を生ずると、そこへ酸素濃度の高いところから酸素イオンが当該複酸化物を介して移動し、活性酸素（Ｏ２−）となって放出される。この活性酸素が触媒貴金属によるパティキュレートの酸化反応に利用されるため、そこが火種となる。その結果として、パティキュレートの実質的な燃焼の開始温度を低下させることができるというものである。
【０００６】
また、特許文献３には、Ｃｅ−Ｚｒ複酸化物にＰｔを担持させてなる触媒をパティキュレート酸化材として用いることが記載されている。これは、Ｃｅ−Ｚｒ複酸化物の酸素吸蔵放出能を利用してパティキュレートの燃焼温度を下げるというものである。
【特許文献１】特開平９−１７３８６６号公報
【特許文献２】特開２００５−２６２１８４号公報
【特許文献３】特開２００３−３３４４４３号公報
【発明の開示】
【発明が解決しようとする課題】
【０００７】
上述の如く、これまでのパティキュレート燃焼用触媒の研究開発は、パティキュレートを燃焼させる温度を如何にして低下させるかという点に主眼が置かれている。しかし、パティキュレートはフィルタ全体にわたって必ずしも一様には堆積されないことから、触媒の働きによって比較的低い温度からパティキュレートの燃焼が始まっても、パティキュレートの燃え残りを生じ易いという問題がある。
【０００８】
例えば、フィルタの排気ガス流の下流端が塞がれたセルでは下流端側になるほど、或るいはフィルタの径方向でいえば排気ガス流量が多い中心側になるほどその堆積量が多くなる。その場合、フィルタ本体の触媒層に接触しているパティキュレートは触媒の働きによって比較的低温で燃焼しても、その燃焼によって発生する熱量はそれほど多くないから、パティキュレート堆積層の全体がパティキュレートの自然着火温度（６００℃以上）にまで加熱されるとは限らない。その結果、触媒の影響をほとんど受けないパティキュレート堆積層の表面側ではパティキュレートが燃焼せずに燃え残り状態になる。すなわち、触媒の働きによってパティキュレートの燃焼が始まっても、フィルタに流入する排気ガスの温度が上記自然着火温度まで上昇しなければ、パティキュレートの燃焼が途絶えてしまうことがある。
【０００９】
そこで、本発明は、パティキュレートを燃焼させる火種が比較的低い温度で形成され、その火種による燃焼を契機として、パティキュレートの燃焼温度が漸次高温側に移行して自然着火温度まで上昇するようにし、フィルタを確実に再生できるようすることを課題とする。
【課題を解決するための手段】
【００１０】
本発明では、上記課題を解決するために、パティキュレートの燃焼を促進させる温度域が異なる複数の触媒成分を組み合わせるようにした。
【００１１】
すなわち、本発明は、排気ガス中のパティキュレートを捕集するフィルタ本体の排気ガス通路壁面に触媒が担持されている触媒担持型パティキュレートフィルタにおいて、
上記触媒は、アルミナにＰｔを担持させてなるＰｔ／アルミナと、各々加熱されることによって活性酸素を放出する第１及び第２の各酸化物とを含有し、
上記Ｐｔ／アルミナ、第１酸化物及び第２酸化物各々をカーボン粉末と混合しＴＧ−ＤＴＡを行なったときのＤＴＡプロファイルにおいて、上記第１酸化物は上記Ｐｔ／アルミナよりも低温側において該Ｐｔ／アルミナを超える発熱ピークが現れ、上記第２酸化物は上記第１酸化物よりも低温側において該第１酸化物を超える発熱ピークが現れることを特徴とする。
【００１２】
ここに、第１及び第２の各酸化物は、加熱されることによって活性酸素を放出するから、パティキュレートの燃焼を促進する働きをする。
【００１３】
カーボン粉末燃焼におけるＴＧ−ＤＴＡ（熱重量−示差熱分析）において、第２酸化物では発熱ピークが最も低い温度に現れるということは、パティキュレートを捕集したフィルタの温度を上昇させていくと、当該第２酸化物によってパティキュレートを燃焼させる火種が形成されてその燃焼が開始されるということである。
【００１４】
そうして、本発明では、この低温域に発熱ピークが現れる第２酸化物と、高温域に発熱ピークが現れるＰｔ／アルミナに加えて、中間温度域に発熱ピークが現れる第１酸化物を有する。従って、第２酸化物の働きによって火種が形成されパティキュレートの燃焼が始まると、その燃焼に伴う温度上昇がそれほど大きくなくても、今度は第１酸化物が働いて中間温度域でのパティキュレートの燃焼が進むようになる。すなわち、低温域での第２酸化物によるパティキュレートの燃焼が中間温度域での第１酸化物によるパティキュレートの燃焼に引き継がれていく。
【００１５】
さらに、第１酸化物によるパティキュレートの燃焼による温度上昇に伴って、今度はＰｔ／アルミナが働いて、中間温度域でのパティキュレートの燃焼が高温域でのパティキュレートの燃焼に引き継がれていく。そして、このＰｔ／アルミナによるパティキュレートの燃焼によって、フィルタの温度がパティキュレートの自然着火温度まで上昇していく。
【００１６】
このように本発明によれば、ＴＧ−ＤＴＡにおける発熱ピークが相異なる３種の触媒成分（Ｐｔ／アルミナ、第１酸化物及び第２酸化物）を組み合わせたことにより、低温域からパティキュレートの燃焼が始まって、パティキュレートが自然着火燃焼するようになるまで、その燃焼が継続していき易くなる。
【００１７】
上記第１酸化物としては、Ｃｅ−Ｚｒ系複酸化物のような酸素吸蔵放出能を有する複酸化物を採用することが好ましい。また、このような複酸化物にＰｔを担持してもよい。
【００１８】
上記第２酸化物としては、酸素イオン伝導能を有する複酸化物を採用することが好ましく、例えばＣｅ以外の希土類元素とＺｒとを含む複酸化物を採用することができる。また、このような複酸化物にＰｔを担持してもよい。
【発明の効果】
【００１９】
以上のように、本発明によれば、触媒担持型パティキュレートフィルタにおいて、その触媒がＰｔ／アルミナと各々活性酸素を放出する第１及び第２の各酸化物とを含有し、Ｐｔ／アルミナ、第１酸化物及び第２酸化物各々をカーボン粉末と混合しＴＧ−ＤＴＡを行なったときのＤＴＡプロファイルにおいて、第１酸化物はＰｔ／アルミナよりも低温側において該Ｐｔ／アルミナを超える発熱ピークが現れ、第２酸化物は第１酸化物よりも低温側において該第１酸化物を超える発熱ピークが現れるものであるから、低温域からパティキュレートの燃焼が始まって、パティキュレートが自然着火燃焼するようになるまで、その燃焼が継続していき易くなり、燃費の悪化を招くことなく、フィルタを効率良く且つパティキュレートの燃え残りを生ずることなく確実に再生する上で有利になる。
【発明を実施するための最良の形態】
【００２０】
以下、本発明の実施形態を図面に基づいて説明する。
【００２１】
図１において、１はディーゼルエンジン１０の排気通路１１に配置されたパティキュレートフィルタ（以下、単に「フィルタ」という。）であり、フィルタ１よりも排気ガス流の上流側の排気通路１１には上流側触媒１２が配置されている。上流側触媒１２としては酸化触媒又はＮＯｘトラップ触媒を配置することができ、或いは両者を配置することもできる。
【００２２】
酸化触媒は、活性アルミナ等のサポート材にＰｔ、Ｐｄ等に代表される触媒金属を担持したものであり、排気ガス中のＨＣやＣＯを酸化する。酸化触媒をフィルタ１の上流側に配置するときは、該酸化触媒によって排気ガス中のＨＣ、ＣＯが酸化され、その酸化燃焼熱でフィルタ１に流入する排気ガス温度が高められる。また、ＮＯがＮＯ２に酸化され、該ＮＯ２がフィルタ１にパティキュレートを燃焼させる酸化剤として供給されることになる。
【００２３】
ＮＯｘトラップ触媒は、活性アルミナ等のサポート材に、排気ガスの酸素濃度が高いとき（空燃比リーン時）に排気ガス中のＮＯｘを吸収するＮＯｘ吸収材（Ｂａに代表されるアルカリ土類金属やアルカリ金属）と、排気ガスの酸素濃度が低下したとき（ストイキ時又は空燃比リッチ時）にＮＯｘ吸収材から放出されるＮＯｘを還元するＰｔに代表される触媒金属とを担持したものである。
【００２４】
図２及び図３にフィルタ１を模式的に示すように、このフィルタ１は、ハニカム構造をなしており、互いに平行に延びる多数の排気ガス通路２，３を備えている。すなわち、フィルタ１は、下流端が栓４により閉塞された排気ガス流入路２と、上流端が栓４により閉塞された排気ガス流出路３とが交互に設けられ、排気ガス流入路２と排気ガス流出路３とは薄肉の隔壁５を介して隔てられている。なお、図２においてハッチングを付した部分は下流端の栓４を示している。
【００２５】
フィルタ１は、そのフィルタ本体がコージェライトやＳｉＣ、Ｓｉ３Ｎ４、サイアロンのような無機多孔質材料から形成されており、排気ガス流入路２内に流入した排気ガスは図３において矢印で示したように周囲の隔壁５を通って隣接する排気ガス流出路３内に流出する。すなわち、図４に示すように、隔壁５は排気ガス流入路２と排気ガス流出路３とを連通する微細な細孔（排気ガス通路）６を有し、この細孔６を排気ガスが通る。そして、パティキュレートは、主に排気ガス流入路２と細孔６の壁面に捕捉され堆積する。
【００２６】
上記フィルタ１のフィルタ本体の上記排気ガス通路（排気ガス流入路２、排気ガス流出路３及び細孔６）の壁面には触媒層７が形成されている。なお、排気ガス流出路３の壁面に触媒層を形成することは必ずしも要しない。
【００２７】
本発明の特徴とするところは、上記触媒層７がアルミナにＰｔを担持させてなるＰｔ／アルミナと、各々加熱されることによって活性酸素を放出する第１及び第２の各酸化物とを含有し、これら触媒成分のパティキュレート燃焼に有効に働く温度域が相異なる点である。第１酸化物としては、Ｃｅ−Ｚｒ系複酸化物のような酸素吸蔵放出能を有する複酸化物を採用することができ、第２酸化物としては、Ｃｅ以外の希土類元素とＺｒとを含む複酸化物のような酸素イオン伝導能を有する複酸化物を採用することができる。
【００２８】
以下、上記３種の触媒成分の組み合わせについて、ＴＧ−ＤＴＡで得たパティキュレート燃焼特性の観点から説明する。
【００２９】
＜各触媒成分の組成＞
Ｐｔ／アルミナとして、Ｌａを５質量％含有する活性アルミナにＰｔを１．９質量％担持させたものを準備した。第１酸化物としてＣｅ−Ｚｒ−Ｎｄ複酸化物、第２酸化物としてＺｒ−Ｎｄ複酸化物を準備した。Ｃｅ−Ｚｒ−Ｎｄ複酸化物の組成比は、ＣｅＯ２：ＺｒＯ２：Ｎｄ２Ｏ３＝６７．５：２２．５：１０（質量比）である。Ｚｒ−Ｎｄ複酸化物の組成比は、ＺｒＯ２：Ｎｄ２Ｏ３＝７３．５：２６．５（質量比）である。
【００３０】
＜ＴＧ−ＤＴＡ＞
触媒粉末とカーボンブラック（パティキュレートの代用）とを４：１の質量比で充分に混合した評価用試料を準備した。触媒粉末は、Ｐｔ／アルミナ、Ｃｅ−Ｚｒ−Ｎｄ複酸化物及びＺｒ−Ｎｄ複酸化物各々単独、並びにこれら３種を混合したものの計４種類である。３種混合型（本発明の実施例）は、Ｐｔ／アルミナ、Ｃｅ−Ｚｒ−Ｎｄ複酸化物及びＺｒ−Ｎｄ複酸化物を１：１：１の質量比で混合したものである。触媒粉末にはいずれも大気雰囲気において８００℃の温度に２４時間保持するエージングを事前に施した。また、カーボンブラックのみの評価用試料（触媒なし）も準備した。
【００３１】
評価用試料をアルミナ製試料容器に秤量（２．５ｍｇ）して、キャリヤーガスを流通させたＴＧ−ＤＴＡの天秤にセットし、ベースラインが安定した後、１００℃から８００℃まで１０℃／分の速度で昇温し、測定データを得た。キャリヤーガスは、Ｏ２（１０容量％）、Ｎ２（４０容量％）及びＡｒ（５０容量％）の混合ガスに、ＮＯ２を２５０ｐｐｍ添加したガスであり、ガス流通量は２００ｍＬ／分とした。
【００３２】
＜分析結果＞
ＴＧ−ＤＴＡ結果を図５に示す。同図において、Ｃｅ−Ｚｒ−ＮｄはＣｅ−Ｚｒ−Ｎｄ複酸化物を、Ｚｒ−ＮｄはＺｒ−Ｎｄ複酸化物を意味する。この点は図６及び図７も同じである。
【００３３】
Ｐｔ／アルミナでは、カーボンブラックの自然着火温度に近い高温域の６７０℃付近に発熱ピークが現れている。第１酸化物としてのＣｅ−Ｚｒ−Ｎｄ複酸化物では、Ｐｔ／アルミナよりも低温側の６３０℃付近において該Ｐｔ／アルミナを超える発熱ピークが現れている。第２酸化物としてのＺｒ−Ｎｄ複酸化物では、Ｃｅ−Ｚｒ−Ｎｄ複酸化物よりも低温側の５５０℃付近において該Ｃｅ−Ｚｒ−Ｎｄ複酸化物を超える発熱ピークが現れている。また、Ｚｒ−Ｎｄ複酸化物では、６５０℃付近にも発熱ピークが現れている。
【００３４】
３種混合の実施例では、６５０℃強付近に発熱ピークが現れているが、これはＰｔ／アルミナの影響によるものであり、カーボンブラックの自然着火による発熱ピーク温度（６７５℃付近）でも発熱量が大きいことがわかる。また、この実施例では、低温域（４５０℃〜５８０℃未満）で発熱量がＰｔ／アルミナやＣｅ−Ｚｒ−Ｎｄ複酸化物よりも大きくなっており、これはＺｒ−Ｎｄ複酸化物によるものである。さらに、当該実施例では、中間温度域（５８０℃以上〜６３０℃未満）で発熱量がＰｔ／アルミナやＺｒ−Ｎｄ複酸化物よりも大きくなっており、これはＣｅ−Ｚｒ−Ｎｄ複酸化物よるものである。そうして、図５から明らかなように、３種混合の実施例では低温域から高温域（６３０℃以上）まで滑らかに上昇するＤＴＡプロファイルとなっている。
【００３５】
よって、上記３種混合の実施例によれば、Ｚｒ−Ｎｄ複酸化物の働きにより低温域で火種ができてパティキュレートの燃焼が始まり、その燃焼によって触媒温度が上昇すると、今度はＣｅ−Ｚｒ−Ｎｄ複酸化物による中間温度域でのパティキュレートの燃焼に移行し、さらに、それがＰｔ／アルミナによるパティキュレートの燃焼に引き継がれて、パティキュレートの温度がその自然着火燃焼温度にまで上昇していくことがわかる。
【００３６】
＜２種混合のケース＞
上記３種混合の実施例の有用性を確認するために２種混合のケースで同様にＴＧ−ＤＴＡを行なった。２種混合触媒粉末は、Ｚｒ−Ｎｄ複酸化物とＣｅ−Ｚｒ−Ｎｄ複酸化物との混合、Ｚｒ−Ｎｄ複酸化物とＰｔ／アルミナとの混合、並びにＣｅ−Ｚｒ−Ｎｄ複酸化物とＰｔ／アルミナとの混合の３種類である。混合比はいずれも１：１（質量比）である。触媒粉末とカーボンブラックとの混合比は４：１（質量比）とした。また、触媒粉末には先と同じエージングを事前に施した。結果を先の３種混合の実施例と併せて図６に示す。
【００３７】
Ｚｒ−Ｎｄ複酸化物とＣｅ−Ｚｒ−Ｎｄ複酸化物との混合では、Ｚｒ−Ｎｄ複酸化物の影響により５４０℃付近に発熱ピークをもつが、５７５℃付近に谷があり、滑らかに上昇するＤＴＡプロファイルにはなっていない。また、高温域での発熱ピークも低くなっている。Ｚｒ−Ｎｄ複酸化物とＰｔ／アルミナとの混合では、６５０℃付近に比較的大きな発熱ピークが現れているものの、中間温度域での発熱が小さく、滑らかに上昇するＤＴＡプロファイルにはなっていない。Ｃｅ−Ｚｒ−Ｎｄ複酸化物とＰｔ／アルミナとの混合では、６４０℃付近に大きな発熱ピークが現れているものの、低温域での発熱量が小さくなっている。
【００３８】
以上から、３種混合（低温域から高温域まで滑らかにカーボン燃焼が継続する）実施例が、パティキュレートの燃焼を低い温度から開始させ且つパティキュレートの自然着火燃焼温度になるまでその燃焼を継続させる上で有効であることがわかる。
【００３９】
＜Ｐｔ担持の影響＞
Ｚｒ−Ｎｄ複酸化物及びＣｅ−Ｚｒ−Ｎｄ複酸化物には、排気ガス浄化性能を向上させる目的で貴金属を担持させることがある。そこで、Ｐｔを担持させたときのＴＧ−ＤＴＡ曲線の変化を調べた。すなわち、Ｚｒ−Ｎｄ複酸化物及びＣｅ−Ｚｒ−Ｎｄ複酸化物各々にＰｔを１．９質量％担持させ、先と同様にエージングを行なった後にカーボンブラック燃焼におけるＴＧ−ＤＴＡを行なった。結果をＰｔを担持していないケースと併せて図７に示す。
【００４０】
Ｚｒ−Ｎｄ複酸化物の場合、Ｐｔの担持により低温域での発熱ピークは小さくなり、高温域での発熱ピークが大きくなっている。しかし、この場合においても低温側での発熱はＣｅ−Ｚｒ−Ｎｄ複酸化物よりも大きくなっており、低温域での燃焼を中温域での燃焼に引き継ぐ機能は有している。Ｃｅ−Ｚｒ−Ｎｄ複酸化物の場合、Ｐｔの担持により低温域での大きな落ち込みを招くことなく、高温域での発熱ピークが大きくなっている。
【００４１】
従って、３種混合の実施例において、Ｃｅ−Ｚｒ−Ｎｄ複酸化物にＰｔを担持させることはパティキュレートの燃焼促進に有効であるということができる。
【００４２】
＜好ましい触媒成分量＞
フィルタ本体に対する触媒のトータル担持量は、５ｇ／Ｌ以上１００ｇ／Ｌ以下とすることが好ましい（なお、「ｇ／Ｌ」はフィルタ本体１Ｌ当たりの担持量を意味する。）。担持量が少な過ぎるとパティキュレートの燃焼促進が図れず、担持量が多すぎると、フィルタの目詰まりを生じ易くなるからである。
【００４３】
Ｐｔ／アルミナ担持量は１．０ｇ／Ｌ以上８０ｇ／Ｌ以下、第１酸化物及び第２酸化物各々担持量は０．２ｇ／Ｌ以上７０ｇ／Ｌ以下が好ましい。また、Ｐｔ／アルミナにおけるＰｔ担持量は０．１質量％以上５０質量％以下が好ましく、第１酸化物や第２酸化物にＰｔを担持させる場合もＰｔ担持量は０．１質量％以上５０質量％以下が好ましい。
【００４４】
なお、本発明はディーゼルエンジンに限らず、リーンバーンガソリンエンジンなど、パティキュレートを含む排気ガスを排出するエンジンのパティキュレートフィルタとして用いることができる。
【図面の簡単な説明】
【００４５】
【図１】ディーゼルエンジンの排気浄化装置を示す図である。
【図２】パティキュレートフィルタを模式的に示す正面図である。
【図３】パティキュレートフィルタを模式的に示す縦断面図である。
【図４】パティキュレートフィルタの排気ガス流入路と排気ガス流出路とを隔てる壁を模式的に示す拡大断面図である。
【図５】３種混合の実施例と各酸化物単独の比較例とについて、ＴＧ−ＤＴＡによるカーボン燃焼のＤＴＡプロファイルを示すグラフ図である。
【図６】２種混合の各例について、ＴＧ−ＤＴＡ測定によるカーボン燃焼のＤＴＡプロファイルを示すグラフ図である。
【図７】Ｚｒ−Ｎｄ複酸化物及びＣｅ−Ｚｒ−Ｎｄ複酸化物について、Ｐｔの担持がカーボン燃焼のＤＴＡプロファイルに及ぼす影響を調べたグラフ図である。
【符号の説明】
【００４６】
１    パティキュレートフィルタ
２    排気ガス流入路（排気ガス通路）
３    排気ガス流出路（排気ガス通路）
４    栓
５    隔壁
６    細孔通路（排気ガス通路）
７    触媒層
【図１】
2008121438.tif 000003
【図２】
2008121438.tif 000004
【図３】
2008121438.tif 000005
【図４】
2008121438.tif 000006
【図５】
2008121438.tif 000007
【図６】
2008121438.tif 000008
【図７】
2008121438.tif 000009